그리고 , 불활성 가스 분위기 중 에서 , 단시간 ( 1 ∼ 2 분 간 정도 ) 동안 약 800 ℃ 로 가열 한다 . 이 과정 에서 유리 프릿 을 포함 한 전극 부재 가 , 반사 방지 막 ( 37 ) 을 관통 하 여 , p 형 반도체 표면 및 n 형 반도체 표면 에 오 믹 접촉 ( ohmic contact ) 하 는 양극 ( 31 ) 과 음극 ( 32 ) 이 형성 된다 . 이렇게 하 여 , 복수 의 구 형상 태양 전지 셀 ( 3 ) 이 제조 된다 .